(57)【特許請求の範囲】
【請求項１】
添加剤によって分解速度が制御された生分解性マルチフィルムであって、
前記生分解性マルチフィルムの一方面を構成する第１の層と、
前記生分解性マルチフィルムの他方面を構成する第２の層とを備え、
前記第１の層と前記第２の層とは同一材料の生分解性樹脂からなり、
前記第１の層に耐候性を向上させる第１の添加剤を添加し、前記第２の層に耐候性を低下させる第２の添加剤を添加することによって、前記第１の層の分解速度と前記第２の層の分解速度とが異なり、
前記生分解性マルチフィルムは、糖アルコールを含有するポリ乳酸を用いた層を含まず、
前記第１の層が土壌表面と接するように土壌に展張される場合と、前記第２の層が土壌表面と接するように土壌に展張される場合とで、前記生分解性マルチフィルムの分解速度が異なることを特徴とする、生分解性マルチフィルム。
【請求項２】
添加剤によって分解速度が制御された生分解性マルチフィルムであって、
前記生分解性マルチフィルムの一方面を構成する第１の層と、
前記生分解性マルチフィルムの他方面を構成する第２の層とを備え、
前記第１の層と前記第２の層とは同一材料の生分解性樹脂からなり、
前記第１の層にのみ耐候性を向上させる第１の添加剤を添加することによって、前記第１の層の分解速度と前記第２の層の分解速度とが異なり、
前記生分解性マルチフィルムは、糖アルコールを含有するポリ乳酸を用いた層を含まず、
前記第１の層が土壌表面と接するように土壌に展張される場合と、前記第２の層が土壌表面と接するように土壌に展張される場合とで、前記生分解性マルチフィルムの分解速度が異なることを特徴とする、生分解性マルチフィルム。
【請求項３】
前記第１の添加剤は、顔料、紫外線吸収剤、ヒンダードアミン系光安定剤（ＨＡＬＳ）、加水分解抑制剤から成る群から選ばれる少なくとも１つであり、
前記第２の添加剤は、無機充填剤、でんぷん、加水分解促進剤、前記第１の添加剤における顔料と異なる顔料から成る群から選ばれる少なくとも１つであることを特徴とする、請求項１に記載の生分解性マルチフィルム。
【請求項４】
前記第１の添加剤は、顔料、紫外線吸収剤、ヒンダードアミン系光安定剤（ＨＡＬＳ）、加水分解抑制剤から成る群から選ばれる少なくとも１つであることを特徴とする、請求項２に記載の生分解性マルチフィルム。
【請求項５】
前記第１の添加剤における顔料はカーボンブラックであることを特徴とする、請求項３または４に記載の生分解性マルチフィルム。
【請求項６】
前記第１の層における前記添加剤の濃度と前記第２の層における前記添加剤の濃度とが異なることを特徴とする、請求項１に記載の生分解性マルチフィルム。
【請求項７】
前記生分解性樹脂は、ポリエステル系樹脂であることを特徴とする請求項１または２に記載の生分解性マルチフィルム。
【請求項８】
前記ポリエステル系樹脂は、脂肪族芳香族ポリエステルであり、ポリブチレンサクシネート（ＰＢＳ）、ポリブチレンサクシネートアジペート（ＰＢＳＡ）、およびポリ（ブチレンアジペート／テレフタレート）（ＰＢＡＴ）からなることを特徴とする、請求項７に記載の生分解性マルチフィルム。
【発明の詳細な説明】
【技術分野】
【０００１】
本発明は、生分解性マルチフィルムに関し、より特定的には農業用マルチフィルムに関する。
【背景技術】
【０００２】
従来、土壌の温度を一定に保ち農作物の育成を促したり、日光から遮断することによって雑草の生育を防いだりするために、土壌表面の一部を覆うフィルムが使用されている。このようなフィルムのことを一般的に農業用マルチフィルム（農業用マルチと称したり、マルチフィルムと称したり、単にマルチと称したりすることもある）と呼ばれる。
【０００３】
なお、農作物の栽培において農業用マルチフィルムの使用は、当該農作物の品質の向上や安定した収量確保のため不可欠である一方で、農作物が収穫された後は廃棄されるものでもある。そのため、土壌表面を覆っていた農業用マルチフィルムを当該土壌から取り除く必要がある。
【０００４】
近年、農業用マルチフィルムの廃棄の労力削減のため、農作物を収穫しその後、畑を耕すときに土壌中に一緒に当該農業用マルチフィルムをすき込んで土壌中で分解させることのできる農業用マルチフィルムが開発されている。なお、以下の説明において、土壌中で分解させることのできる農業用マルチフィルムのことを生分解性マルチフィルムと称す。
【０００５】
上記生分解性マルチフィルムの一例として、例えば特許文献１に開示されている生分解性マルチフィルムがある。
【先行技術文献】
【特許文献】
【０００６】
【特許文献１】特許第３８９７２３７号公報
【発明の概要】
【発明が解決しようとする課題】
【０００７】
上記特許文献１に開示されている生分解性マルチフィルムは、生分解性樹脂を配合した生分解性樹脂組成物を層構成としたものである。これにより、引裂強度が高く、インフレーション成形時や成型後に亀裂が生じにくい三層生分解性マルチフィルムとなる。具体的には、特許文献１に開示されている生分解性マルチフィルムは、それぞれ脂肪族芳香族ポリエステル系樹脂成分からなる白色表面層、中間層、黒色表面層とする三層生分解性マルチフィルムである。
【０００８】
ところで、農作物はその種類によって、収穫までの期間が異なったり、生育に適した時期（季節）や、さらには農作物の栽培に適した栽培地域の気候風土も異なったりする。そのため、例えば、生分解性マルチフィルムを土壌表面に展張してからすき込むまでの期間が農作物の種類や栽培時期によって異なることになる。その結果、例えば、農作物の生産者は、数ある生分解性マルチフィルムの中から栽培する農作物に応じた最適な分解速度（展張してからすき込むまでの期間）の生分解性マルチフィルムを選択する必要があり、簡易な方法で分解速度を調節することのできる生分解性マルチフィルムの開発が望まれていた。
【０００９】
本発明は上記事情に鑑みてなされたものであり、その目的とするところは、１枚のフィルムでありながら、使用状況に応じて分解速度を選択することのできる生分解性マルチフィルムを提供することにある。
【課題を解決するための手段】
【００１０】
上記のような目的を達成するために、本発明は以下の特徴を有している。すなわち第１の発明は、添加剤によって分解速度が制御された生分解性マルチフィルムである。上記生分解性マルチフィルムは、生分解性マルチフィルムの一方面を構成する第１の層と、生分解性マルチフィルムの他方面を構成する第２の層とを備え、第１の層と第２の層とは同一材料の生分解性樹脂からなり、第１の層に耐候性を向上させる第１の添加剤を添加し、第２の層に耐候性を低下させる第２の添加剤を添加することによって、第１の層の分解速度と第２の層の分解速度とが異なり、生分解性マルチフィルムは、糖アルコールを含有するポリ乳酸を用いた層を含まず、第１の層が土壌表面と接するように土壌に展張される場合と、第２の層が土壌表面と接するように土壌に展張される場合とで、生分解性マルチフィルムの分解速度が異なることを特徴とする。
【００１１】
第２の発明は、添加剤によって分解速度が制御された生分解性マルチフィルムである。上記生分解性マルチフィルムは、生分解性マルチフィルムの一方面を構成する第１の層と、生分解性マルチフィルムの他方面を構成する第２の層とを備え、第１の層と第２の層とは同一材料の生分解性樹脂からなり、第１の層にのみ耐候性を向上させる第１の添加剤を添加することによって、第１の層の分解速度と第２の層の分解速度とが異なり、生分解性マルチフィルムは、糖アルコールを含有するポリ乳酸を用いた層を含まず、第１の層が土壌表面と接するように土壌に展張される場合と、第２の層が土壌表面と接するように土壌に展張される場合とで、生分解性マルチフィルムの分解速度が異なることを特徴とする。
【００１２】
第３の発明は、上記第１の発明において、第１の添加剤は、顔料、紫外線吸収剤、ヒンダードアミン系光安定剤（ＨＡＬＳ）、加水分解抑制剤から成る群から選ばれる少なくとも１つであり、第２の添加剤は、無機充填剤、でんぷん、加水分解促進剤、第１の添加剤における顔料と異なる顔料から成る群から選ばれる少なくとも１つである。
【００１３】
第４の発明は、上記第２の発明において、第１の添加剤は、顔料、紫外線吸収剤、ヒンダードアミン系光安定剤（ＨＡＬＳ）、加水分解抑制剤から成る群から選ばれる少なくとも１つである。
【００１４】
第５の発明は、上記第３の発明または第４の発明において、第１の添加剤における顔料はカーボンブラックである。
【００１５】
第６の発明は、上記第１の発明において、第１の層における添加剤の濃度と第２の層における添加剤の濃度とが異なる。言い換えると、第１の層における添加剤の濃度と第２の層における添加剤の濃度とが異なっていればよく、例えば、第１の層にのみ添加剤が添加され、第２の層には添加剤は添加されていない（第２の層における添加剤の濃度はゼロ）のものも含む。
【００１６】
第７の発明は、上記第１の発明または第２の発明において、生分解性樹脂は、ポリエステル系樹脂である。
【００１７】
第８の発明は、上記第７の発明において、ポリエステル系樹脂は、脂肪族芳香族ポリエステルであり、ポリブチレンサクシネート（ＰＢＳ）、ポリブチレンサクシネートアジペート（ＰＢＳＡ）、およびポリ（ブチレンアジペート／テレフタレート）（ＰＢＡＴ）からなる。
【発明の効果】
【００１８】
本発明によれば、１枚のフィルムでありながら、使用状況に応じて分解速度を選択することのできる生分解性マルチフィルムを提供することができる。すなわち、例えば、栽培期間の長い農作物を栽培する場合には本発明に係る生分解性マルチフィルムのある面を土壌面と接するように展張し、栽培期間の短い農作物を栽培する場合には本発明に係る生分解性マルチフィルムのもう片方の面を土壌面と接するように展張すれば、異なる２種の分解速度（フィルムを展張してからすき込むまでの期間）のどちらかを選択することが可能となる。
【図面の簡単な説明】
【００１９】
【図１】一実施形態に係るマルチフィルム（１）の断面の一例を示した図
【発明を実施するための形態】
【００２０】
本出願人は、鋭意検討した結果、分解速度の比較的速い層と分解速度の比較的遅い層とを有するフィルムとすることで、１枚のフィルムでありながら、使用状況に応じて分解速度を選択することのできる生分解性マルチフィルムを得るに至った。
【００２１】
つまり、これまでは、栽培する農作物に応じて（フィルムを展張してからすき込むまでの期間を考慮して）、数ある生分解性マルチフィルムの中から最適な生分解性マルチフィルムを選択する必要があった。しかしながら、本発明に係る生分解性マルチフィルムは、当該生分解性マルチフィルムにおいて土壌面と接する面を変えることにより、１枚のフィルムでありながら、分解速度を異ならせることができることに特徴がある。
【００２２】
すなわち、例えば、栽培期間の長い農作物を栽培する場合には本発明に係る生分解性マルチフィルムの、ある面を土壌面と接するように展張し、栽培期間の短い農作物を栽培する場合には本発明に係る生分解性マルチフィルムの、もう片方の面を土壌面と接するように展張する。このように、１枚のフィルムでありながら、作業者はフィルムの表面または裏面を土壌面と接するように展張することで、異なる２種の分解速度（フィルムを展張してからすき込むまでの期間）のどちらかを選択することが可能となる。
【００２３】
以下、本発明の実施形態を詳細に説明するが、本実施形態は一例であって、この説明は本発明を限定するものではない。従って、本発明の範囲を逸脱することなく種々の改良や変形を行うことができることは言うまでもない。
【００２４】
なお、以下の説明では生分解性マルチフィルムは農業用マルチフィルムとして用いられる場合を想定している。また、以下の説明において、本発明の一実施形態に係る生分解性マルチフィルムのことを単にマルチフィルムと称す。
【００２５】
図１は、一実施形態に係るマルチフィルム（１）の断面の一例を示した図である。図１に示すように、一実施形態に係るマルチフィルム（１）は、Ｓ層と中間層とＦ層とから形成されている。なお、図１に示したマルチフィルム（１）につき、図１の（ａ）と（ｂ）とを示したのは、当該マルチフィルム（１）の使用態様を説明するためである。
【００２６】
上述したように、一般的に農業用マルチフィルムは、土壌表面を覆うためのフィルムである。ここで、例えば、当該マルチフィルム（１）を畑などの土壌に展張する場合を想定すると、図１の（ａ）であれば、下側の層、すなわちＦ層が土壌表面と接することになる。一方、図１の（ｂ）であれば、下側の層、すなわちＳ層が土壌表面と接することになる。なお、図１において、土壌の図示は省略している。
【００２７】
次に、図１に示したマルチフィルム（１）の各層について説明する。
【００２８】
（Ｓ（Slow）層）
本実施形態に係るマルチフィルム（１）のＳ層は、生分解性樹脂を主に用いてなるものであり、後述する添加剤がＳ層に添加されている。なお、後述より明らかとなるが、当該Ｓ層の分解速度は、後述のＦ層に比べて遅い。
【００２９】
まず、生分解性樹脂から説明すると、当該生分解性樹脂は、例えば、化学合成系の生分解性樹脂であり、ポリエステル系樹脂、具体的には脂肪族ポリエステル系樹脂、芳香族ポリエステル系樹脂等を挙げることができる。
【００３０】
より具体的には、脂肪族ポリエステル系樹脂の例として、例えば、ポリ乳酸（ＰＬＡ）、ポリ乳酸／ジオールカルボン酸・ジカルボン酸共重合体、ポリブチレンサクシネート（ＰＢＳ）、ポリ（ブチレンサクシネート／アジペート）（ＰＢＳ／Ａ）、ポリ（ブチレンサクシネート−コ−アジペート）（ＰＢＳ／Ａ）、ポリ（カプロラクトンブチレンサクシネート）、ポリカプロラクトン（ＰＣＬ）、ポリ（ブチレンサクシネート／カーボネイト）（ＰＥＣ）、ポリエチレンサクシネート（ＰＥＳ）、ポリエチレンサクシネートアジペート共重合体などを挙げることができる。
【００３１】
また、芳香族ポリエステル系樹脂の例としては、例えば、ポリ（ブチレンアジペート／テレフタレート）（ＰＢＡＴ）、ポリ（テトラメチレンアジペート／テレフタレート）、ポリ（ブチレンアジペート−コ−テレフタレート）、ポリ（エチレンテレフタレート／サクシネート）（ＣＰＥ）、ポリ（エチレンテレフタレート共重合体）（ＣＰＥ）などを挙げることができる。
【００３２】
さらに、脂肪族ポリエステル系樹脂、芳香族ポリエステル系樹脂等の他に、ポリビニルアルコール（ＰＶＡ）やポリグリコール酸なども挙げることができる。
【００３３】
なお、Ｓ層に用いられる生分解性樹脂は、上記した化学合成系の生分解性樹脂に限らず、例えば、微生物産系の生分解性樹脂や天然物系の生分解性樹脂等も挙げることができる。例えば、上記微生物産系の生分解性樹脂の一例として、ポリ−３−ヒドロキシ酪酸（ＰＨＢ）、ポリ（３−ヒドロキシブチレート−コ−３−ヒドロキシヘキサノエート）、ポリ（３−ヒドロキシブチレート−コ−３−ヒドロキシヘキサノエート）（ＰＨＢＨ）、ポリヒドロキシアルカノエート（ＰＨＡ）、マルトトリオースなどがある。
【００３４】
また、天然物系の生分解性樹脂の一例として、例えば、澱粉脂肪酸エステル、澱粉ポリエステル、酢酸セルロース、キトサンなどがある。
【００３５】
なお、Ｓ層における生分解性樹脂は、上記した各樹脂を１種類単独または２種類以上を適宜組み合わせて当該Ｓ層における生分解性樹脂としてもよい。
【００３６】
次に、Ｓ層に添加されている添加剤について説明する。
【００３７】
Ｓ層に添加される添加剤とは、耐候性を向上、つまり耐加水分解性を向上させ、分解速度を遅く（抑制）させるためのものである。具体的には、Ｓ層に添加される添加剤は、顔料（黒：カーボンブラック等、シルバー：アルミなど）等である。また、添加剤は、ベンゾフェノン系紫外線吸収剤、ベンゾトリアゾール系紫外線吸収剤、トリアジン系紫外線吸収剤などの紫外線吸収剤や、加水分解抑制剤等でもよい。
【００３８】
ここで、ベンゾフェノン系紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、２−ヒドロキシ−４−ベンジロキシベンゾフェノン、２−ヒドロキシ−４−メトキシ−５−スルホキシベンゾフェノン、２−ヒドロキシ−４−メトキシ−５−スルホキシトリハイドライドレイトベンゾフェノン、２，２’−ジヒドロキシ−４−メトキシベンゾフェノン、２，２’，４，４’−テトラヒドロキシベンゾフェノン、２，２’−ジヒドロキシ−４，４’−ジメトキシベンゾフェノン、２，２’−ジヒドロキシ−４，４’−ジメトキシ−５−ソジウムスルホキシベンゾフェノン、ビス（５−ベンゾイル−４−ヒドロキシ−２−メトキシフェニル）メタン、２−ヒドロキシ−４−ｎ−ドデシルオキシベンゾフェノン、２−ヒドロキシ−４−ｔｅｒｔ−ブチル−４’−（２−メタクロイルオキシエトキシエトキシ）ベンゾフェノン、５，５’−メチレンビス（２−ヒドロキシ−４−メトキシベンゾフェノン）、２−ヒドロキシ−４−メトキシ−２’−カルボキシベンゾフェノンなどが挙げられるが、これらはベンゾフェノン系紫外線吸収剤の一例であって、公知のベンゾフェノン系紫外線吸収剤を１種類単独、または２種類以上を適宜組み合わせて上記添加剤中に配合してもよい。
【００３９】
ベンゾトリアゾール系紫外線吸収剤としては、例えば、２−（２−ヒドロキシ−５−メチルフェニル）ベンゾトリアゾール、２−（２−ヒドロキシ−５−ｔｅｒｔ−オクチルフェニル）ベンゾトリアゾール、２−（２−ヒドロキシ−３，５−ジ−ｔｅｒｔ−ブチルフェニル）−５−クロロベンゾトリアゾール、２−（２−ヒドロキシ−３−ｔｅｒｔ−ブチル−５−メチルフェニル）−５−クロロベンゾトリアゾール、２−（２−ヒドロキシ−３−ドデシル−５−メチルフェニル）ベンゾトリアゾール、２−（２−ヒドロキシ−３−ｔｅｒｔ−ブチル−５−アルコキシカルボニルエチルフェニル）トリアゾール、２−（２−ヒドロキシ−３，５−ジクミルフェニル）ベンゾトリアゾール、２，２'−メチレンビス（４−ｔｅｒｔ−オクチル−６−ベンゾトリアゾリルフェノール）、２−（２−ヒドロキシ−３−ｔｅｒｔ−ブチル−５−カルボキシフェニル）ベンゾトリアゾールのポリエチレングリコールエステル、２−（２Ｈ−ベンゾトリアゾール−２−イル）−４−６ビス（１−メチル−１−フェニルエチル）フェノール、２−（２Ｈ−ベンゾトリアゾール−２−イル）−６−（ドデシル）−４−メチルフェノールなどが挙げられるが、これらはベンゾトリアゾール系紫外線吸収剤の一例であって、公知のベンゾトリアゾール系紫外線吸収剤を１種類単独、または２種類以上を適宜組み合わせて上記添加剤中に配合してもよい。
【００４０】
トリアジン系紫外線吸収剤としては、例えば、２−（２−ヒドロキシ−４−ヘキシロキシフェニル）−４，６−ジフェニル−１，３，５−トリアジン、２−（２−ヒドロキシ−４−メトキシフェニル）−４，６−ジフェニル−１，３，５−トリアジン、２−（２−ヒドロキシ−４−オクトキシフェニル）−４，６−ビス（２，４−ジメチルフェニル）−１，３，５−トリアジンなどが挙げられるが、これらはトリアジン系紫外線吸収剤の一例であって、公知のトリアジン系紫外線吸収剤を１種類単独、または２種類以上を適宜組み合わせて上記添加剤中に配合してもよい。
【００４１】
なお、添加剤には、ベンゾフェノン系紫外線吸収剤、ベンゾトリアゾール系紫外線吸収剤、トリアジン系紫外線吸収剤などの紫外線吸収剤に加えて、ヒンダードアミン系光安定剤（単にＨＡＬＳと記載されたり、ハルスと称されたりすることもある）が配合されてもよい。
【００４２】
ヒンダードアミン系光安定剤としては、例えば、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノウンデカン、１，６（１，２，２，６，６−ペンタメチル−４−ピペリジル）アミノ）−ｓ−トリアジン−６−イルアミノウンデカンなどが挙げられるが、これらはヒンダードアミン系光安定剤の一例であって、公知のヒンダードアミン系光安定剤を１種類単独、または２種類以上を適宜組み合わせて上記添加剤中に配合してもよい。
【００４３】
また、上記加水分解抑制剤は、例えば、カルボジイミド化合物、イソシアネート化合物、オキソゾリン系化合物などが挙げられる。この中でも本実施形態で説明した樹脂成分であるポリエステル系樹脂の加水分解を抑制できるカルボジイミド化合物が望ましい。なお、当該カルボジイミド化合物のとしては、例えば、ジシクロヘキシルカルボジイミド、ジイソプロピルカルボジイミド、ジメチルカルボジイミド、ジイソブチルカルボジイミド、ジオクチルカルボジイミド、ジフェニルカルボジイミド、ナフチルカルボジイミドなどを挙げることができる。
【００４４】
なお、上記添加剤には、上述した顔料、紫外線吸収剤、ＨＡＬＳ、加水分解抑制剤の少なくとも１つが配合されていればよいが、添加剤にＨＡＬＳを配合した場合、併せて紫外線吸収剤を配合するのが好ましい。また、さらに、顔料（特にカーボンブラック）を配合してもよい。
【００４５】
このように、本実施形態に係るマルチフィルム（１）のＳ層は、１種単独または２種以上の生分解性樹脂を主に用いてなり、上述した添加剤がＳ層に添加されているものである。なお、以下の説明において添加剤とは、顔料、紫外線吸収剤、ＨＡＬＳ、加水分解抑制剤の何れかのことを示すものとする。
【００４６】
また、上記添加剤の他に必要に応じて可塑剤、熱安定剤、酸化防止剤、帯電防止剤等が、さらにＳ層に添加されてもよい。
【００４７】
次に中間層についてであるが、当該中間層は上述したＳ層や、後述するＦ層と同様の構成であってもよい。言い換えると、本発明に係るマルチフィルム（１）の一例として、図１の（ａ）や（ｂ）では中間層を有する例を示したが、本発明に係るマルチフィルム（１）において中間層は無くともよい。つまり、本発明に係るマルチフィルム（１）は、上述したＳ層と、後述するＦ層とを有していることに特徴がある。
【００４８】
次に、図１に示したマルチフィルム（１）のＦ層について説明する。
【００４９】
（Ｆ（Fast）層）
本実施形態に係るマルチフィルム（１）のＦ層は、Ｓ層と同様に生分解性樹脂を主に用いてなるものであるが、当該Ｆ層に添加される添加剤は、上述したＳ層に添加されている添加剤と異なっている。また、当該Ｆ層の分解速度は、上述したＳ層に比べて速い。
【００５０】
なお、以下では、Ｆ層における生分解性樹脂は上述したＳ層における生分解性樹脂と同様のものを１種単独または２種以上を適宜組み合わせて用いても構わないので説明は省略し、Ｆ層に添加される添加剤について説明する。
【００５１】
Ｆ層に添加される添加剤とは、耐候性を低下、つまり耐加水分解性を低下させ、分解速度を速く（促進）させるためのものである。例えば、Ｆ層に添加される添加剤は、無機充填剤、顔料（グリーン）、でんぷん（コーンスターチ、小麦、米、ばれいしょ）等である。
【００５２】
ここで、上記無機充填剤とは、例えば、金属酸化物、水酸化物、炭酸塩、硫酸塩等、より具体的には、炭酸カルシウム、珪酸カルシウム、パーライト、アルミナ、ゼオライト、セピオライト、蛭石、活性白土、カオリン、タルク、ハイドロタルサイト、ベントナイト、ケイソウ土、活性炭等の無機粉末等を挙げることができる。さらに、公知の有機粉末もＦ層に添加される添加剤として添加してもよい。
【００５３】
なお、上述したＳ層と同様にＦ層にも必要に応じて可塑剤、熱安定剤、酸化防止剤、帯電防止剤等が、さらに添加されてもよい。
【実施例】
【００５４】
以下、実施例および比較例に基づき更に詳細に本発明を説明するが、本発明の実施例のみに限定されるのではなく、本発明の効果を損なわない量的質的範囲で、各含有成分の組成の組み合わせ等を変更してもよい。
【００５５】
［マルチフィルムの作製］
まず、実施例１〜５、および比較例１〜３にそれぞれ係るマルチフィルムを作製するにあたり、各実施例および比較例にそれぞれ係るマルチフィルムにおけるＳ層、中間層、Ｆ層をそれぞれ作製した。そして、得られたＳ層、中間層、Ｆ層を共押出しＴダイ法、共押出し空冷インフレーション法、共押出し水冷インフレーション法等を用いて３層からなるマルチフィルムをそれぞれ作製した（表１参照）。なお、各実施例および比較例にそれぞれ係るマルチフィルムの詳細については後述する。
【００５６】
［マルチフィルムの評価］
次に、それぞれ作製されたマルチフィルムについて評価を行った。具体的には、表１に示すように、それぞれ作製されたマルチフィルムの使用期間について評価を行った。なお、評価基準は以下の通りである。
短期：使用期間の目安が２ヶ月程度
標準（基準）：使用期間の目安が３ヶ月程度
長期：使用期間の目安が４ヶ月程度
【００５７】
ここで、使用期間の目安とは、例えば、上記標準の場合、マルチフィルムを土壌に展張後約２ヶ月程度で当該マルチフィルムの分解が始まり、おおよそ３ヶ月程度で土壌へのすきこみが可能なことをいう。なお、以下の説明において、上記標準を基準として、使用期間の目安が長い場合を長期、つまり分解が遅いことを示し、使用期間の目安が短い場合を短期、つまり分解が速いことを示すものとする。
【００５８】
さらに、表１に示してあるように、各実施例および比較例にそれぞれ係るマルチフィルムにつき、Ｓ層を表側として使用した場合とＦ層を表側として使用した場合とで使用期間について評価を行った。
【００５９】
なお、Ｓ層を表側として使用とは、下側の層、すなわちＦ層が土壌表面と接するようにマルチフィルムを畑などの土壌に展張し場合（図１であれば（ａ））のことであり、Ｆ層を表側として使用とは、下側の層、すなわちＳ層が土壌表面と接するようにマルチフィルムを畑などの土壌に展張し場合（図１であれば（ｂ））のことである。
【００６０】
【表１】
0005925994.tif 000002
【００６１】
（実施例１に係るマルチフィルム）
実施例１に係るマルチフィルムの厚さは約０．０２ｍｍである。なお、後述する実施例２〜５、および比較例１〜３にそれぞれ係るマルチフィルムの厚さも約０．０２ｍｍである。
〈Ｓ層〉
樹脂成分：ＰＢＳ（ポリブチレンサクシネート：昭和電工社製の商品名ビオノーレ♯１００１）、ＰＢＳＡ（ポリブチレンサクシネートアジペート：昭和電工社製の商品名ビオノーレ♯３００１）、およびＰＢＡＴ（ポリ（ブチレンアジペート／テレフタレート）：ＢＡＳＦジャパン株式会社製の商品名Ｅｃｏｆｌｅｘ）
添加剤：カーボンブラック
〈中間層〉
樹脂成分：ＰＢＳ（ポリブチレンサクシネート：昭和電工社製の商品名ビオノーレ♯１００１）、ＰＢＳＡ（ポリブチレンサクシネートアジペート：昭和電工社製の商品名ビオノーレ♯３００１）、およびＰＢＡＴ（ポリ（ブチレンアジペート／テレフタレート）：ＢＡＳＦジャパン株式会社製の商品名Ｅｃｏｆｌｅｘ）
添加剤：カーボンブラック
〈Ｆ層〉
樹脂成分：ＰＢＳ（ポリブチレンサクシネート：昭和電工社製の商品名ビオノーレ♯１００１）、ＰＢＳＡ（ポリブチレンサクシネートアジペート：昭和電工社製の商品名ビオノーレ♯３００１）、およびＰＢＡＴ（ポリ（ブチレンアジペート／テレフタレート）：ＢＡＳＦジャパン株式会社製の商品名Ｅｃｏｆｌｅｘ）
添加剤：なし
【００６２】
なお、上記実施例１に係るマルチフィルムのＦ層には添加剤は添加されていないが、分解速度を速くさせるための添加剤（無機充填剤、顔料、でんぷん、加水分解促進剤等）を１種単独または２種類以上添加してもよい。
【００６３】
（実施例２に係るマルチフィルム）
〈Ｓ層〉
上述した実施例１に係るマルチフィルムのＳ層（中間層）と同様。
〈中間層〉
上述した実施例１に係るマルチフィルムのＳ層（中間層）と同様。
〈Ｆ層〉
樹脂成分は、上述した実施例１に係るマルチフィルムのＳ層（中間層）と同様であるが、添加剤はカーボンブラックに加えて、耐候性を低下、つまり耐加水分解性を低下させ、分解速度を速くさせるための添加剤（無機充填剤、顔料、でんぷん、加水分解促進剤等）が１種単独または２種類以上添加されている。
【００６４】
（参考例３に係るマルチフィルム）
〈Ｓ層〉
樹脂成分：ＰＢＳ（ポリブチレンサクシネート：昭和電工社製の商品名ビオノーレ♯１００１）
添加剤：カーボンブラック
〈中間層〉
上述した実施例１に係るマルチフィルムのＳ層（中間層）と同様。
〈Ｆ層〉
上述した実施例１に係るマルチフィルムのＳ層（中間層）と同様。
【００６５】
（参考例４に係るマルチフィルム）
〈Ｓ層〉
樹脂成分：ＰＢＡＴ（ポリブチレンアジペート／テレフタレート）：ＢＡＳＦ社製の商品名Ｅｃｏｆｌｅｘ）、およびＰＢＳＡ／ＰＬＡブレンド物（ポリブチレンアジペートテレフタレート／ポリ乳酸ブレンド物：ＢＡＳＦ社製の商品名エコバイオ）
または、ＰＢＡＴ（ポリブチレンアジペート／テレフタレート）：ＢＡＳＦ社製の商品名Ｅｃｏｆｌｅｘ）、およびＰＬＡ（ポリ乳酸ブレンド物：大神薬化社製の商品名レヴォダ）
添加剤：カーボンブラック
〈中間層〉
上述した実施例１に係るマルチフィルムのＳ層（中間層）と同様。
〈Ｆ層〉
上述した実施例１に係るマルチフィルムのＳ層（中間層）と同様。
【００６６】
（実施例５に係るマルチフィルム）
実施例５に係るマルチフィルムは、上述した実施例１に係るマルチフィルムにおいて、中間層を有しないものである。
【００６７】
なお、上述した各実施例に係るマルチフィルムにおいて、樹脂成分としてＰＢＳＡ（ポリブチレンサクシネートアジペート）を含むものがあるが、当該ＰＢＳＡは無くともよい。
【００６８】
（実施例６に係るマルチフィルム）
〈Ｓ層〉
樹脂成分：上述した実施例１に係るマルチフィルムのＳ層と同様。
添加剤：ＵＶ吸収剤
〈中間層〉
樹脂成分：上述した実施例１に係るマルチフィルムのＳ層と同様。
添加剤：ＵＶ吸収剤
〈Ｆ層〉
上述した実施例１に係るマルチフィルムのＦ層と同様。
【００６９】
（実施例７に係るマルチフィルム）
〈Ｓ層〉
樹脂成分：上述した実施例５に係るマルチフィルムのＳ層と同様。
添加剤：ＵＶ吸収剤
〈中間層〉
なし
〈Ｆ層〉
上述した実施例５に係るマルチフィルムのＦ層と同様。
【００７０】
（比較例１に係るマルチフィルム）
比較例１に係るマルチフィルムは、Ｓ層、中間層、Ｆ層すべて同じものである。具体的には、各層は上述した実施例１に係るマルチフィルムのＳ層（中間層）と同様。
【００７１】
（比較例２に係るマルチフィルム）
比較例２に係るマルチフィルムは、上述した比較例１に係るマルチフィルムにおいて、中間層を有しないものである。
【００７２】
（比較例３に係るマルチフィルム）
比較例３に係るマルチフィルムは、上述した比較例１に係るマルチフィルムにおいて、Ｓ層およびＦ層を有しない、つまり中間層のみの単層とするものである。
【００７３】
次に、各実施例および比較例に係るマルチフィルムの評価について、表１を参照しつつ説明する。具体的には、Ｓ層、中間層、Ｆ層のそれぞれの層において樹脂成分および添加剤がそれぞれ同じ表１の比較例の評価結果に基づき各実施例の評価結果について説明する。
【００７４】
まず、実施例１、２、６、７に係るマルチフィルムについて、Ｓ層を表側として使用した場合、すなわちＦ層が土壌表面と接するように使用した場合のすき込み可能期間は標準であった。しかしながらＦ層を表側として使用した場合、すなわちＳ層が土壌表面と接するように使用した場合のすき込み可能期間は、Ｓ層を表側として使用した場合と比べて短くなった。つまり、実施例１、２、６、７に係るマルチフィルムを使用する場合、Ｓ層を表側として使用すれば分解速度は標準（およそ３ヶ月程度で土壌へのすきこみが可能）となるが、Ｆ層を表側として使用すれば分解速度は速くなる（およそ２ヶ月程度で土壌へのすきこみが可能）となる。
【００７５】
次に、参考例３および参考例４に係るマルチフィルムについて、Ｓ層を表側として使用した場合、すき込み可能期間は長くなった。つまり、参考例３および参考例４に係るマルチフィルムを使用する場合、Ｆ層を表側として使用すれば分解速度は標準（およそ３ヶ月程度で土壌へのすきこみが可能）となるが、Ｓ層を表側として使用すれば分解速度は遅くなる（およそ４ヶ月程度で土壌へのすきこみが可能）となる。
【００７６】
なお、本発明に係るマルチフィルムにおいて、上述した中間層は必須ではない。つまり、例えば、実施例５、７に示すように、中間層が無くともＦ層を表側として使用すれば分解速度は標準（およそ３ヶ月程度で土壌へのすきこみが可能）となるが、Ｓ層を表側として使用すれば分解速度は遅くなる（およそ４ヶ月程度で土壌へのすきこみが可能）となる。
【００７７】
なお、同様に例えば、実施例１および／または実施例２において中間層は無くともよい。つまり、表１には示していないが、Ｓ層を表側として使用すれば分解速度は標準（およそ３ヶ月程度で土壌へのすきこみが可能）となるが、Ｆ層を表側として使用すれば分解速度は速くなる（およそ２ヶ月程度で土壌へのすきこみが可能）となる。
【００７８】
このように、マルチフィルムの各層における添加剤の配合および樹脂成分を変えることで１枚のフィルムでありながら、作業者はフィルムの表面（例えばＳ層）または裏面（例えばＦ層）を土壌面と接するように展張することで、異なる２種の分解速度（フィルムを展張してからすき込むまでの期間）のどちらかを選択することが可能となる。
【産業上の利用可能性】
【００７９】
本発明に係る生分解性マルチフィルムは、土壌の温度を一定に保ち農作物の育成を促したり、日光から遮断したりすることによって雑草の生育を防いだりするために、土壌表面の一部を覆う農業用フィルム等に好適である。
【符号の説明】
【００８０】
１…マルチフィルム
【図１】
0005925994.tif 000003